(57)【要約】【課題】厚み精度の高い特に光学用途に適した多層樹脂フィルムを製造できるフィードブロック型樹脂溶液合流装置を提供する【解決手段】多層流延樹脂膜の中央樹脂層を形成するドープを流通させる中間層流路、そして中央樹脂層の両側に形成される外側樹脂層を形成するドープを流通させるための二本の外層流路から構成し、その合流部に、外層流路から合流するドープの流量を調節するための切り欠き溝ピンを備える。【選択図】図４
2006312322.tif 000002
【特許請求の範囲】
【請求項１】
多層流延樹脂膜の中央樹脂層を形成するドープを流通させる中間層流路、そして中央樹脂層の両側に形成される外側樹脂層を形成するドープを流通させるための二本の外層流路から構成されており、その合流部には、外層流路から合流するドープの流量を調節するための切り欠き溝ピンが備えられていることを特徴とするフィードブロック型樹脂溶液合流装置。
【発明の詳細な説明】
【技術分野】
【０００１】
本発明は、多層流延法を利用した、特に光学用途に適した多層樹脂フィルムを製造できるフィードブロック型樹脂溶液合流装置に関する。
【背景技術】
【０００２】
薄膜の透明プラスチックフィルム（樹脂フィルム）は近年、液晶ディスプレイの偏光板の保護膜、位相差板等の光学補償フィルム、プラスチック基板、写真用支持体、あるいは動画用セルや光学フィルタ、さらにはＯＨＰフィルムなどの光学材料として需要が増大している。
【０００３】
特に最近、液晶ディスプレイは、その品質が向上したこと、および軽量で携帯性に優れていることから、パーソナルコンピュータやワードプロセッサ、携帯用端末、テレビジョン、さらにはデジタルスチルカメラやムービーカメラなどに広く使用されているが、この液晶ディスプレイには画像表示のために偏光板が必須となっている。そして、液晶ディスプレイの品質の向上に合わせて、偏光板の品質向上が要求され、それと共に偏光板の保護膜である透明樹脂フィルムも、より高品質であることが要望されている。
【０００４】
偏光板の保護膜などの光学用途フィルムについては、解像力やコントラストの表示品位から高透明性、低光学異方性、平面性、易表面処理性、高耐久性（寸度安定性、耐湿熱性、耐水性）、フィルム内および表面に異物がないこと、表面に傷がなく、かつ傷が付きにくいこと（耐傷性）、適度のフィルム剛性を有すること（取扱い性）、そして適度の透水性など種々の特性を備えていることが必要であるとされている。
【０００５】
これらの特性を有する樹脂フィルムとしては、セルロースエステル、ノルボルネン樹脂、アクリル樹脂、ポリアリレート樹脂、ポリカーボネート樹脂などからなるフィルムがあるが、生産性や材料価格等の点からセルロースエステルが主に使用されている。特にセルローストリアセテートのフィルムは、極めて高い透明性を有しかつ、光学異方性が小さく、かつレターデーションが低いことから光学用途に特に有利に用いられている。
【０００６】
これらの樹脂フィルムを製膜する方法としては、溶液製膜法、溶融製膜法および圧延法など各種の製膜技術が利用可能であるが、良好な平面性および低光学異方性を得るためには、溶液製膜法が特に適している。溶液製膜法は、原料フレークを溶剤に溶解し、これに必要に応じて可塑剤、紫外線吸収剤、劣化防止剤、滑り剤、剥離促進剤等の各種の添加剤を加えた溶液（ドープと称する）とし、このドープを水平式のエンドレスの金属ベルトまたは回転するドラムなどの支持体の上に、ドープ供給手段（ダイと称する）により流延した後、支持体上である程度まで乾燥し、これにより剛性が付与された自己支持性フィルムを支持体から剥離し、次いで各種の搬送手段により乾燥部を通過させて溶剤を除去することからなる方法である。
【０００７】
樹脂フィルムを光学的用途に用いる場合には、前述の諸特性が優れていることは当然必要であるが、さらにフィルム全体の厚みの均一性が高いことが必要となる。すなわち、フィルム全体の厚みに「むら」がある場合には、そのむらの部分で光学的特性に「むら」が発生するため、光学的フィルムとしては問題となることが多い。
【０００８】
光学的均一性の高い樹脂フィルムを工業的に製造するための有利な方法を求めて、様々な試みがなされているが、単一樹脂膜では光学的均一性の高い樹脂フィルムを製造することが容易でないことから、現在では、溶液粘度の異なる二種類以上のドープを用い、多層流延法を利用して多層流延樹脂膜を形成し、これを乾燥して製造した多層樹脂フィルムを光学用途フィルムとして用いることが主流となっている。
【０００９】
溶液製膜法を利用して多層流延樹脂膜や多層樹脂フィルムを製造する場合、フィードブロック型流延ダイを用いることが多い。このフィードブロック型流延ダイは、流延ダイの上流側に、二種以上の樹脂溶液（ドープ）を合流させる合流手段を接合した流延装置である。フィードブロック型流延ダイの代表的な構造は、中央にコア層となる樹脂の溶液を通す流路を設け、その両側に表側の表面層と裏面側の表面層となる樹脂の溶液を通し、かつ後者の二つの溶液流が前者の溶液流の両面に合流するような構造である。
上記のフィードブロック型流延ダイを用いる多層樹脂フィルムの製造方法の例として、コア層となる樹脂層を相対的に高粘度の樹脂溶液を用い、表裏の表面層を相対的に低粘度の樹脂溶液を用いて多層流延樹脂膜を形成させた後、乾燥剥離を行なうことによる方法がある（例えば、特許文献１に記載されている）。この公報の記載によると、このような製造方法を利用することにより、メルトフラクチャー（溶融破壊）などの異常特性が発生しにくい樹脂フィルムを製造することができるとされている。
【００１０】
【特許文献１】特公昭６２−４３８４６号公報
【発明の開示】
【発明が解決しようとする課題】
【００１１】
本発明者は、フィードブロック型流延ダイを用いて粘度が異なる樹脂溶液から多層樹脂フィルムを製造するための諸条件を検討しているうちに、樹脂溶液のフィードブロック型流延ダイの内部での滞留時間の相違が、製造される多層樹脂フィルムの厚みむらに影響を与えることに気付いた。
【課題を解決するための手段】
【００１２】
上記の知見に基づいて、本発明者は、更に検討した結果、粘度が大きく異なる二種以上の樹脂溶液を、フィードブロック型流延ダイを用いて製膜する場合に、樹脂溶液が、合流した後、流延ダイから吐出される迄の時間を一定の範囲に制限することにより厚みむらの少ない多層流延樹脂フィルムが得られ、そのような厚みむらの少ない多層流延樹脂膜から、厚みむらの少ない多層樹脂フィルムが製造できることを見いだした。
【００１３】
従って、本発明は、相対的に低い粘度の樹脂溶液と、該樹脂溶液の粘度の２乃至１０倍の粘度を有する相対的に高い粘度の樹脂溶液とをそれぞれの流路から送液してフィードブロック型樹脂溶液合流装置にて合流させて互い界面にて接する樹脂溶液平行流とした後、その樹脂溶液平行流を流延ダイの流路を通してダイリップから支持体の上に吐出させて多層流延樹脂膜を形成させ、これを乾燥することからなる多層樹脂フィルムの製造法において、樹脂溶液の合流時点から計算して５〜２５秒間の間に流延ダイからの吐出を行なうことを特徴とする多層樹脂フィルムの製造法にある。
【００１４】
本発明はまた、相対的に低い粘度の樹脂溶液Ａ、該樹脂溶液の粘度の２乃至１０倍の粘度を有する相対的に高い粘度の樹脂溶液Ｂ、そして該樹脂溶液Ｂの粘度の１／２〜１／１０の粘度を有する相対的に低い粘度の樹脂溶液Ｃをそれぞれの流路から送液してフィードブロック型樹脂溶液合流装置にて合流させ、樹脂溶液Ａ／樹脂溶液Ｂ／樹脂溶液Ｃの順に互い界面にて接する樹脂溶液平行流としたのち、その樹脂溶液平行流を流延ダイの流路を通してダイリップから支持体の上に吐出させて多層流延樹脂膜を形成させ、これを乾燥することからなる多層樹脂フィルムの製造法において、樹脂溶液の合流時点から計算して５〜２５秒間の間に流延ダイからの吐出を行なうことを特徴とする多層樹脂フィルムの製造法にもある。
【００１５】
本発明はまた、上記の製造法により得られた多層樹脂フィルムにもある。
本発明の多層樹脂フィルムの製造に用いる樹脂はセルロースエステルであることが好ましく、なかでもセルローストリアセテートであることが特に好ましい。そして、本発明の多層樹脂フィルムの製造に用いる相対的に低い粘度の樹脂溶液の粘度は５０〜７００ポイズの範囲にあることが望ましく、また相対的に高い粘度の樹脂溶液の粘度は５００〜２５００ポイズの範囲にあることが望ましい。
【発明の効果】
【００１６】
溶液製膜法を利用して多層樹脂フィルムを製造する場合において、本発明の製造条件を利用することにより、厚み精度の高い多層樹脂フィルムを得ることができる。従って、本発明の製造方法により得られる多層樹脂フィルムは、特に光学用途に好適に使用することができる。
【発明を実施するための最良の形態】
【００１７】
先ず、本発明の多層樹脂フィルムの製造方法について、図面を参照しながら説明する。
【００１８】
図１は、本発明の多層樹脂フィルムの製造のための多層流延樹脂膜の形成に利用することのできる、フィードブロック型樹脂溶液合流装置を備えた流延ダイを含む装置の構成と作動とを概略的に説明する斜視図である。図１において、多層流延樹脂膜製造装置は、フィードブロック型樹脂溶液（ドープ）合流装置１を備えた共流延ダイ２と、その共流延ダイ２のダイリップの下側を連続的に移動しながら、共流延ダイ２の先端のダイリップから吐出される多層流延樹脂膜を支持する支持体（多層樹脂フィルム製造工程で支持体として機能する金属ベルトや回転ドラムなどを意味する）３とから構成されている。フィードブロック型樹脂溶液（ドープ）合流装置１内で合流して平行流となったドープは、共流延ダイ２に導入され、その平行ドープ流を幅方向に拡げられたうえで、ダイリップから支持体３の表面に吐出され、多層流延樹脂膜４を形成する。多層流延樹脂膜４は、支持体３と共に連続的に移動しながら、部分的に乾燥され、次いで、支持体３から、剥ぎ取りロール５により剥ぎ取られる。なお、この図１に示した多層流延樹脂膜製造装置自体は、既に公知である。
【００１９】
図２には、フィードブロック型樹脂溶液合流装置１を備えた共流延ダイ２の構成を更に詳しく示す断面図が示されている。このフィードブロック型樹脂溶液合流装置１では、矢印に沿って樹脂溶液が送液される。
【００２０】
図３は、共流延ダイ２から、支持体３の表面に多層状態で吐出される樹脂溶液流の状態と、その樹脂溶液流から支持体４の表面に生成する多層流延樹脂膜３の状態を示す斜視図である。  
【００２１】
本発明においてドープを連続的に合流させるために用いるドープ合流手段は、フィードブロック型のものであれば種類は問わない。また、共流延ダイの内部の形状はコートハンガーダイ、Ｔダイなど任意の形状であってよい。多層流延樹脂膜の支持体としては、表面が鏡面処理された連続の金属製バンド（図１参照）であってもよいし、あるいは冷却ドラム等の回転ドラムであってもよい。
【００２２】
支持体上である程度乾燥されて自己支持性となった多層流延樹脂膜を、公知の手段により支持体から剥ぎ取り、そして同じく公知の適当な搬送手段を用いて乾燥部を通過させて更に溶媒を除去し、本発明の目的物である多層樹脂フィルムを得ることができる。流延膜を乾燥する手段としては公知の各種の任意の手段を利用することができる。
【００２３】
本発明の製造対象である多層流延樹脂膜や多層樹脂フィルムの製造に用いる原料樹脂の例としては、セルロースの低級脂肪酸エステル（例、セルローストリアセテート）、ポリオレフィン類（例、ノルボルネン系ポリマー）、ポリアミド類（例、芳香族ポリアミド）、ポリスルホン類、ポリエーテル類（ポリエーテルスルホン類やポリエーテルケトン類を含む）、ポリスチレン類、ポリカーボネート類、ポリアクリル酸類、ポリアクリルアミド類、ポリメタクリル酸類（例、ポリメチルメタクリレート）、ポリメタクリルアミド類、ポリビニルアルコール類、ポリウレア類、ポリエステル類、ポリウレタン類、ポリイミド類、ポリビニルアセテート類、ポリビニルアセタール類（例、ポリビニルホルマール、ポリビニルブチラール）、およびタンパク質（例、ゼラチン）を挙げることができる。これらのうちで、光学用途フィルムの原料として好ましいのはセルロースの低級脂肪酸エステルであり、特に好ましいのはセルローストリアセテートである。
【００２４】
多層樹脂フィルムを製造するための樹脂溶液（ドープ）は、原料樹脂を適当な有機溶媒に溶解することにより調製することができる。有機溶媒の例としては、ハロゲン化炭化水素類（ジクロロメタン等）、アルコール類（メタノール、エタノール、ブタノール等）、エステル類（蟻酸メチル、酢酸メチル等）、エーテル類（ジオキサン、ジオキソラン、ジエチルエーテル等）を挙げることができる。原料樹脂としてセルロースエステルを用いる場合には、その溶液に、トリフェニルホスフェート、ビフェニルジフェニルホスフェート、ジエチルフタレート、ポリエステルポリウレタンエラストマー等の公知の各種の可塑剤、あるいは必要に応じて更に、紫外線吸収剤、劣化防止剤、滑り剤、剥離促進剤など公知の各種の添加剤を添加してもよい。
【００２５】
溶液（ドープ）の調製には、周知の方法により、原料樹脂等を溶媒に混合溶解する方法を利用してもよいし、あるいは冷却溶解法を利用して、原料樹脂等を溶媒で膨潤させた後、この膨潤混合物を−１０℃以下に冷却し、次いで０℃以上に加温して溶解する方法を利用してもよい。溶液の粘度は通常は、３０〜３０００Ｐ（ポアズ、３５℃での測定値）の範囲にある。
【００２６】
図４は、図１及び図２のフィードブロック型樹脂溶液（ドープ）合流装置１に相当する装置の内部構造を示す図である。
【００２７】
図４のフィードブロック型樹脂溶液（ドープ）合流装置は、多層流延樹脂膜の中央樹脂層を形成するドープを流通させる中間層流路、そして中央樹脂層の両側に形成される外側樹脂層を形成するドープを流通させるための二本の外層流路から構成されており、その合流部には、外層流路から合流するドープの流量を調節するための切り欠き溝ピンが備えられている。この切り欠き溝ピンの構造を示すのが図５である。この切り欠きピンの溝の深さは、目的の外層樹脂層の厚さに応じて適宜調節されるが、通常は、０．１〜５ｍｍ程度の範囲から選ばれる。
【００２８】
本発明の製造方法によって製造される多層樹脂フィルムの厚さは、フィルムの原料や用途などによっても異なるが、一般には２０〜５００μｍの範囲にあり、好ましくは４０〜２００μｍの範囲である。
【実施例】
【００２９】
［実施例１〜２］
（１）下記の中央層形成用高粘度ドープと外側層形成用低粘度ドープをそれぞれ用意した。
１）中央層形成用高粘度ドープ
樹脂：セルローストリアセテート
溶剤：メチレンクロリド、メタノール、ブタノールの混合溶剤
可塑剤：トリフェニルホスフェートとビフェニルジフェニルホスフェート
添加剤：紫外線吸収剤
粘度：７００ポイズ    
２）外側層形成用低粘度ドープ
樹脂：セルローストリアセテート
溶剤：メチレンクロリド、メタノール、ブタノールの混合溶剤
可塑剤：トリフェニルホスフェートとビフェニルジフェニルホスフェート
添加剤：コロイダルシリカ、劣化防止剤、紫外線吸収剤
粘度：２００ポイズ    
【００３０】
（２）上記の高粘度ドープと低粘度ドープとから、図４と５に示した切り欠きピンを備えたフィードブロック型樹脂溶液合流装置を用い、ピン溝深さと合流後の吐出までのドープ滞留時間を変えて、総厚み６０μｍの三層樹脂フィルムを製造した。そして、得られた三層樹脂フィルムの厚み精度（比率）を、連続厚み計を用いて測定した。その結果を第１表に示す。
【００３１】
［比較例１〜２］
ドープ滞留時間を変えた以外は、実施例１と実施例２と同じ高粘度ドープと低粘度ドープ、そして同じフィードブロック型樹脂溶液合流装置を用いて、総厚み６０μｍの三層樹脂フィルムを製造した。そして、得られた三層樹脂フィルムの厚み精度（比率）を、連続厚み計を用いて測定した。その結果を第１表に示す。
【００３２】
第１表
────────────────────────────────────────
ピン溝深さ          滞留時間            厚み精度（判定）
────────────────────────────────────────
実施例１    ０．２ｍｍ           ９秒              ０．９９（合格）
実施例２    ３．５ｍｍ         ２３秒              １．０１（合格）
────────────────────────────────────────
比較例１    ０．２ｍｍ           ３秒              ０．８６（不合格）
比較例２    ３．５ｍｍ         ３０秒              １．１６（不合格）
────────────────────────────────────────
【００３３】
［実施例３〜４］
（１）下記の中央層形成用高粘度ドープと外側層形成用低粘度ドープをそれぞれ用意した。
１）中央層形成用高粘度ドープ
樹脂：セルローストリアセテート
溶剤：メチルアセテート、エタノール、シクロヘキサノールの混合溶剤
可塑剤：トリアセチン
添加剤：紫外線吸収剤
粘度：１５００ポイズ    
２）外側層形成用低粘度ドープ
樹脂：セルローストリアセテート
溶剤：メチルアセテート、エタノール、シクロヘキサノールの混合溶剤
可塑剤：トリアセチン
添加剤：コロイダルシリカ、劣化防止剤、紫外線吸収剤
粘度：４００ポイズ    
【００３４】
（２）上記の高粘度ドープと低粘度ドープとから、図４と５に示した切り欠きピンを備えたフィードブロック型樹脂溶液合流装置を用い、ピン溝深さと合流後の吐出までのドープ滞留時間を変えて、総厚み２００μｍの三層樹脂フィルムを製造した。そして、得られた三層樹脂フィルムの厚み精度（比率）を、連続厚み計を用いて測定した。その結果を第２表に示す。
【００３５】
［比較例３〜４］
ドープ滞留時間を変えた以外は、実施例３と実施例４と同じ高粘度ドープと低粘度ドープ、そして同じフィードブロック型樹脂溶液合流装置を用いて、総厚み２００μｍの三層樹脂フィルムを製造した。そして、得られた三層樹脂フィルムの厚み精度（比率）を、連続厚み計を用いて測定した。その結果を第２表に示す。
【００３６】
第２表
────────────────────────────────────────
ピン溝深さ          滞留時間            厚み精度（判定）
────────────────────────────────────────
実施例３    ０．２ｍｍ         １２秒              ０．９８（合格）
実施例４    ３．５ｍｍ         ２０秒              １．０１（合格）
────────────────────────────────────────
比較例３    ０．２ｍｍ           ３秒              ０．８０（不合格）
比較例４    ３．５ｍｍ         ３０秒              １．１０（不合格）
────────────────────────────────────────
【００３７】
すなわち、第１表と第２表の結果から明らかなように、溶液製膜法を利用して多層樹脂フィルムを製造する場合において、本発明の製造条件を利用することにより、厚み精度の高い多層樹脂フィルムを得ることができることが分る。
【００３８】
なお、上記においては三層構造の場合を例にとって説明したが、本発明の多層樹脂フィルムの製造方法は、三層以外の多層構造のフィルムであっても、同様に好適に実施することができる。
【図面の簡単な説明】
【００３９】
【図１】フィードブロック型樹脂溶液合流装置を備えた流延ダイを含む装置の構成と作動とを概略的に説明する斜視図。
【図２】フィードブロック型樹脂溶液合流装置を備えた共流延ダイの構成を更に詳しく示す断面図である。
【図３】共流延ダイから、支持体の表面に多層状態で吐出される樹脂溶液流の状態と、その樹脂溶液流から支持体の表面に生成する多層流延樹脂膜の状態を示す斜視図である。
【図４】本発明に従う多層流延樹脂膜の製造工程の実施に有利に用いることのできるフィードブロック型樹脂溶液合流装置の内部構造を説明する概略断面図である。
【図５】図４に記載されている切り欠き溝ピンの構造を示す斜視図である。
【符号の説明】
【００４０】
１  フィードブロック型樹脂溶液（ドープ）合流装置
２  共流延ダイ
３  支持体
４  多層流延樹脂膜
５  剥ぎ取りロール
【図１】
2006312322.tif 000003
【図２】
2006312322.tif 000004
【図３】
2006312322.tif 000005
【図４】
2006312322.tif 000006
【図５】
2006312322.tif 000007
【手続補正書】
【提出日】平成18年9月7日(2006.9.7)
【手続補正１】
【補正対象書類名】明細書
【補正対象項目名】００１３
【補正方法】変更
【補正の内容】
【００１３】
本発明の目的は、相対的に低い粘度の樹脂溶液と、該樹脂溶液の粘度の２乃至１０倍の粘度を有する相対的に高い粘度の樹脂溶液とをそれぞれの流路から送液してフィードブロック型樹脂溶液合流装置にて合流させて互い界面にて接する樹脂溶液平行流とした後、その樹脂溶液平行流を流延ダイの流路を通してダイリップから支持体の上に吐出させて多層流延樹脂膜を形成させ、これを乾燥することからなる多層樹脂フィルムの製造法において、樹脂溶液の合流時点から計算して５〜２５秒間の間に流延ダイからの吐出を行なうことを特徴とする多層樹脂フィルムの製造法に適したフィードブロック型樹脂溶液合流装置を提供することにある。
【手続補正２】
【補正対象書類名】明細書
【補正対象項目名】００１４
【補正方法】変更
【補正の内容】
【００１４】
本発明の目的はまた、相対的に低い粘度の樹脂溶液Ａ、該樹脂溶液の粘度の２乃至１０倍の粘度を有する相対的に高い粘度の樹脂溶液Ｂ、そして該樹脂溶液Ｂの粘度の１／２〜１／１０の粘度を有する相対的に低い粘度の樹脂溶液Ｃをそれぞれの流路から送液してフィードブロック型樹脂溶液合流装置にて合流させ、樹脂溶液Ａ／樹脂溶液Ｂ／樹脂溶液Ｃの順に互い界面にて接する樹脂溶液平行流としたのち、その樹脂溶液平行流を流延ダイの流路を通してダイリップから支持体の上に吐出させて多層流延樹脂膜を形成させ、これを乾燥することからなる多層樹脂フィルムの製造法において、樹脂溶液の合流時点から計算して５〜２５秒間の間に流延ダイからの吐出を行なうことを特徴とする多層樹脂フィルムの製造法に適したフィードブロック型樹脂溶液合流装置を提供することにもある。
【手続補正３】
【補正対象書類名】明細書
【補正対象項目名】００１５
【補正方法】変更
【補正の内容】
【００１５】
本発明は、多層流延樹脂膜の中央樹脂層を形成するドープを流通させる中間層流路、そして中央樹脂層の両側に形成される外側樹脂層を形成するドープを流通させるための二本の外層流路から構成されており、その合流部には、外層流路から合流するドープの流量を調節するための切り欠き溝ピンが備えられていることを特徴とするフィードブロック型樹脂溶液合流装置を提供する。
本発明の多層樹脂フィルムの製造に用いる樹脂はセルロースエステルであることが好ましく、なかでもセルローストリアセテートであることが特に好ましい。そして、本発明の多層樹脂フィルムの製造に用いる相対的に低い粘度の樹脂溶液の粘度は５０〜７００ポイズの範囲にあることが望ましく、また相対的に高い粘度の樹脂溶液の粘度は５００〜２５００ポイズの範囲にあることが望ましい。